(57)【要約】【課題】淡い色相を持ちながら、露光による変退色を抑えた原着メタ型全芳香族ポリアミド繊維を提供する。【解決手段】有色顔料が繊維質量に対し０．２質量％以下含有された、淡色の原着メタ型全芳香族ポリアミド繊維中に、白色顔料が繊維質量に対し０．５質量％以上含有されており、該繊維の耐光性が３級以上である【選択図】なし【特許請求の範囲】
【請求項１】
有色顔料が繊維質量に対し０．２質量％以下含有された、淡色の原着メタ型全芳香族ポリアミド繊維中に、白色顔料が繊維質量に対し０．５質量％以上含有されており、該繊維のＪＩＳ  Ｌ  ０８４３に準じた耐光性が３級以上であることを特徴とする淡色原着メタ型全芳香族ポリアミド繊維。
【請求項２】
繊維に含まれる白色顔料が酸化チタンである請求項１記載の淡色原着メタ型全芳香族ポリアミド繊維。
【請求項３】
白色顔料の繊維質量に対する含有量が０．５〜１．０質量％である請求項１または２記載の淡色原着メタ型全芳香族ポリアミド繊維。
【請求項４】
ポリメタフェニレンイソフタルアミドポリマー溶液に、予め有色顔料と白色顔料とを混合してなる顔料を添加して紡糸ドープを製造した後、紡糸することを特徴とする淡色原着メタ型全芳香族ポリアミド繊維の製造方法。
【発明の詳細な説明】
【技術分野】
【０００１】
本発明は、淡色原着メタ型全芳香族ポリアミド繊維に関するものであり、さらに詳しくは、露光による変色が可及的に改善された淡色原着メタ型全芳香族ポリアミド繊維に関するものである。
【背景技術】
【０００２】
従来より、芳香族ジアミンと芳香族ジカルボン酸ジハライドとから製造される全芳香族ポリアミドが耐熱性及び難燃性に優れていることは周知であり、また、これらの全芳香族ポリアミドはアミド系極性溶媒に可溶であり、全芳香族ポリアミドを該溶媒に溶解した重合体溶液から乾式紡糸、湿式紡糸、半乾半湿式紡糸等の方法により繊維となし得ることもよく知られている。
【０００３】
これら全芳香族ポリアミドのうち、ポリメタフェニレンイソフタルアミドで代表されるメタ型全芳香族ポリアミド（「メタアラミド」と称されることもある）の繊維は、耐熱・難燃性繊維として特に有用なものであり、これらの特性を発揮する分野、例えば、フィルター、電子部品等の産業用途や、耐熱性、防炎性、耐炎性が重視される防護衣等の防災安全衣料用途等に用いられている。
【０００４】
特に防護衣等に使用される場合、視認性や識別性が必要と成り、さらに意匠性やデザインも製品として重要な要素となっており、多彩な色相が要求される。そしてこれら要求を満たすためメタ型全芳香族ポリアミド繊維への着色方法は、繊維化後、染料を用いて染色する後染色法、或いは紡糸原液に顔料を添加して繊維化する原料着色（原着）法が知られている。
【０００５】
しかしながら、後染色法で染色されたメタ型全芳香族ポリアミド繊維は、短時間の光照射により変色や退色を起こすという欠点を有しており、変退色の度合いによっては使用できない用途も存在していた。
そこで、後染色法で染色されたメタ型全芳香族ポリアミド繊維の退色を抑制するために、特許文献１には、ヒンダードアミン系耐光剤を添加する方法が提案されている。
【０００６】
一方、紡糸原液に顔料を添加して繊維化する原料着色（原着）法においては、光退色するメタ型全芳香族ポリアミド繊維に黄色系の光退色性着色剤を練り込んで変色までの時間を長期化させるとともに淡色化させ、見かけ上の変退色を抑制する方法が特許文献２に提案されている。
【０００７】
さらに、メタ型全芳香族ポリアミド繊維中に残存する溶媒量を０．１質量％以下とすれば、得られる原着メタ型全芳香族ポリアミド繊維の露光による変退色を小さくできることが特許文献３で提案されている。
また、合成繊維の変色に対して、その主要因となる紫外線を吸収する方法として、酸化防止剤、紫外線吸収剤を繊維に含有させることが特許文献４に提案されている。
【０００８】
しかしながら、これらの方法は、近年ニーズの高まってきている非常に淡い色相のメタ型全芳香族ポリアミド繊維に対しては、酸化防止剤、紫外線吸収剤による着色の影響を受けるため目標の色とすることが難しく、適用が困難な場合があった。特に、染料を用いて染色する後染色法においては、色斑が発しやすく均一な製品を得ることは困難であった。
【０００９】
そのため、非常に淡い色相のメタ型全芳香族ポリアミド繊維を得るためには原着法が必須となるが、紡糸原液に添加される顔料量が非常に少なくなるため、メタ型全芳香族ポリアミド繊維の変色が目立ち、耐光性評価において２−３級以下の製品しか得られなかった。
さらに、ヒンダードアミン系耐光剤や紫外線吸収剤を使用した場合、繊維化した時点で既に黄色や褐色に発色し、所望の色相が得られないという問題もあった。
【先行技術文献】
【特許文献】
【００１０】
【特許文献１】特開２００３−２３９１３６号公報
【特許文献２】特開平２−２２９２８１号公報
【特許文献３】特開２０１３−１３３５６８号公報
【特許文献４】特許第３２２７９６７号公報
【発明の概要】
【発明が解決しようとする課題】
【００１１】
本発明の課題は、かかる従来技術における問題点を解消し、淡い色相を持ちながら、露光による変退色を抑えた原着メタ型全芳香族ポリアミド繊維を提供することにある
【課題を解決するための手段】
【００１２】
発明者は、上記の課題を解決するために鋭意検討をおこなった結果、添加する有色の顔料量が繊維質量に対して０．２質量％以下である原着メタ型全芳香族ポリアミド繊維において、白色顔料を０．５質量％以上添加するとき、原着メタ型全芳香族ポリアミド繊維の耐光性を３級以上に改善できることを究明し、本発明に到達した。
【００１３】
即ち、本発明によれば、有色顔料が繊維質量に対し０．２質量％以下含有された、淡色の原着メタ型全芳香族ポリアミド繊維中に、白色顔料が繊維質量に対し０．５質量％以上含有されており、該繊維のＪＩＳ  Ｌ  ０８４３に準じた耐光性が３級以上であることを特徴とする淡色原着メタ型全芳香族ポリアミド繊維、及び、ポリメタフェニレンイソフタルアミドポリマー溶液に、予め有色顔料と白色顔料とを混合してなる顔料を添加して紡糸ドープを製造した後、紡糸することを特徴とする淡色原着メタ型全芳香族ポリアミド繊維の製造方法、が提供される。
【発明の効果】
【００１４】
本発明によれば、色相に影響を及ぼさない白色顔料を繊維に添加することにより、露光による変色が進行しても、繊維自体の色相変化が小さくなるので、従来２−３級であった耐光性を３級以上に改善することが可能となり、近年ニーズの高まってきている非常に淡い色相のメタ型全芳香族ポリアミド繊維製品が容易に得られる。
【発明を実施するための形態】
【００１５】
以下、本発明について詳細を説明する。
【００１６】
本発明におけるメタ型全芳香族ポリアミドは、メタ型芳香族ジアミンとメタ型芳香族ジカルボン酸ハライドとを原料として、例えば溶液重合や界面重合させることにより製造されるポリアミドであるが、本発明の目的を阻害しない範囲内で、例えばパラ型等の他の共重合成分を共重合したものであってもよい。
【００１７】
上記メタ型芳香族ジアミンとしては、メタフェニレンジアミン、３，４’−ジアミノジフェニルエーテル、３，４’−ジアミノジフエニルスルホン等及びこれらの芳香環にハロゲン、炭素数１〜３のアルキル基等の置換基を有する誘導体、例えば２，４−トルイレンジアミン、２，６−トルイレンジアミン、２，４−ジアミノクロルベンゼン、２，６−ジアミノクロルベンゼン等を使用することができる。なかでも、メタフェニレンジアミン又はメタフェニレンジアミンを７０モル％以上含有する上記の混合ジアミンが好ましい。  
【００１８】
また、上記メタ型芳香族ジカルボン酸ハライドとしては、イソフタル酸クロライド、イソフタル酸ブロマイド等のイソフタル酸ハライド、及びこれらの芳香環にハロゲン、炭素数１〜３のアルコキシ基等の置換基を有する誘導体、例えば３−クロルイソフタル酸クロライド、３−メトキシイソフタル酸クロライドを使用することができる。なかでも、イソフタル酸クロライド又はイソフタル酸クロライドを７０モル％以上含有する上記の混合カルボン酸ハライドが好ましい。      
【００１９】
上記のジアミンとジカルボン酸ハライド以外で使用し得る共重合成分としては、芳香族ジアミンとして、パラフェニレンジアミン、２，５−ジアミノクロルベンゼン、２，５−ジアミノブロムベンゼン、アミノアニシジン等のベンゼン誘導体、１，５−ナフチレンジアミン、４，４’−ジアミノジフェニルエーテル、４，４’−ジアミノジフェニルケトン、４，４’−ジアミノジフェニルアミン、４，４’−ジアミノジフェニルメタン等が挙げられ、一方、芳香族ジカルボン酸ハライドとして、テレフタル酸クロライド、１，４−ナフタレンジカルボン酸クロライド、２，６−ナフタレンジカルボン酸クロライド、４，４’−ビフェニルジカルボン酸クロライド、４，４’−ジフェニルエーテルジカルボン酸クロライド等が挙げられる。
【００２０】
これらの共重合成分の共重合比は、あまりに多くなりすぎるとメタ型全芳香族ポリアミドの特性が低下しやすいので、ポリアミドの全酸成分を基準として２０モル％以下が好ましい。特に、好適なメタ型全芳香族ポリアミドは、全繰返し単位の８０モル％以上がメタフェニレンイソフタルアミド単位からなるポリアミドであり、なかでもポリメタフェニレンイソフタルアミドが好ましい。      
かようなメタ型全芳香族ポリアミドの重合度は、３０℃において９７％濃硫酸を溶媒として測定した固有粘度（ＩＶ）が１．３〜３．０の範囲が適当である。
【００２１】
次にここで得られたメタ型全芳香族ポリアミドを溶解する溶媒に溶解して紡糸ドープを調整するが、重合後メタ型全芳香族ポリアミドを単離せずそのまま紡糸ドープとすることも可能である。ここで用いる溶媒としてアミド系溶媒を一般的に用いることができ、主なアミド系溶媒としては、Ｎ−メチル−２−ピロリドン（ＮＭＰ）、ジメチルホルムアミド（ＤＭＦ）、ジメチルアセトアミド（ＤＭＡｃ）等を例示することができる。これらのなかでは溶解性と取り扱い安全性の観点から、ＮＭＰまたはＤＭＡｃを用いることが好ましい。
【００２２】
溶液濃度としては、次工程である紡糸・凝固工程での凝固速度および重合体の溶解性の観点から、適当な濃度を適宜選択すればよく、例えば、ポリマーがポリメタフェニレンイソフタルアミドで溶媒がＮＭＰの場合には、通常は１０〜３０質量％の範囲とすることが好ましい。
【００２３】
本発明においては、この紡糸ドープに、白色以外の色を有する有色顔料をポリマー成分の質量に対し、０．２質量％以下となるように添加する。ここで用いられる有色顔料としては、アゾ系、フタロシアニン系、ペリノン系、ペリレン系、アンスラキノン系等の有機顔料、或いはカーボンブラック、群青、ベンガラ、酸化鉄等の無機顔料が挙げられるが、これらに限定されるものではない。
【００２４】
さらに、本発明においては、この紡糸ドープに白色の顔料を、ポリマー成分の質量に対し、０．５質量％以上となるように添加する。ここで用いられる白色顔料としては、酸化チタン、硫酸バリウム、酸化亜鉛、塩基性炭酸鉛など無機顔料が多く挙げられるが、近年白色有機顔料も開発されており、これらに限定されるものではない。
【００２５】
また、前述の通り、白色顔料はポリマー成分の質量に対し、０．５質量％以上となるように添加するが、添加量が多くなり過ぎると、繊維の強度を著しく低下させる顔料もあるので、添加量は０．５〜２．０質量％の範囲が好ましく、０．５〜１．０質量％の範囲がさらに好ましい。
【００２６】
次に、前述の通り調製された紡糸ドープを凝固浴中へ紡出し凝固させる。紡糸装置は特に限定されるものではなく、従来公知の湿式紡糸装置が使用できる。また、安定して紡糸できるものであれば、紡糸口金の紡糸孔数、配列状態、孔形状等には特に限定はなく、例えば、孔数が５００〜３０００個、孔径が０．０５〜０．２ｍｍのスフ用の多ホール紡糸口金を用いても良い。
また、紡糸口金から紡出する際の紡糸ドープの温度は、１０〜９０℃の範囲が適当である。
【００２７】
凝固浴の例としては、無機塩を含まないアミド系溶媒の、濃度４５〜６０質量％の水溶液を浴液の温度１０〜３５℃の範囲で用いる。ここで、アミド系溶媒の濃度が４５質量％未満の場合は繊維のスキンが厚い構造となってしまい、洗浄工程における洗浄効率が低下し、得られた繊維に溶媒が残存することとなる。一方、アミド系溶媒濃度が６０質量％を越える場合は、繊維内部に至るまで均一な凝固を行うことができず、繊維成形時に単糸が切断する、などの不具合が多く発生する。尚、凝固浴中への繊維の浸漬時間は０．１〜３０秒の範囲が適当である。
【００２８】
次に、凝固浴にて凝固して得られた繊維が可塑状態にあるうちに、可塑延伸浴中にて繊維を延伸する。可塑延伸浴としては特に限定されるものではなく、従来公知の浴液を採用することができる。本発明の繊維を得るためには、可塑延伸浴中での延伸倍率を３．５〜５．０倍の範囲とする必要があり、さらに好ましくは３．７〜４．５倍の範囲である。本発明の繊維の製造においては、可塑延伸浴中で特定倍率の可塑延伸を行うことにより、凝固糸中からの脱溶媒を促進することができる。可塑延伸浴中での延伸倍率が３．５倍未満である場合には、凝固浴中からの脱溶媒が不十分となり、破断強度が低くなったり、紡績工程等の加工工程における取扱いが困難となる場合がある。一方、可塑延伸浴中での延伸倍率が５．０倍を越える場合は、単糸切れが発生するため、工程安定性が悪くなる。
可塑延伸浴の温度は１０〜９０℃の範囲が好ましい。さらに好ましくは２０〜９０℃である。
【００２９】
可塑延伸に続き、繊維中に残留している溶媒を洗浄する。この工程においては、可塑延伸浴中で延伸された繊維を十分に洗浄する。洗浄は、得られる繊維の品質に影響を及ぼすことから、多段で行うことが好ましい。特に洗浄工程における洗浄浴の温度及び洗浄浴液のアミド系溶媒の濃度は、繊維からのアミド系溶媒の抽出状態及び洗浄浴からの水の繊維中への侵入状態に影響を与える。このため、これらを最適な状態とするためにも、洗浄工程を多段とし、温度条件や濃度条件を適切な範囲に制御することが好ましい。
【００３０】
尚、最初の洗浄浴の６０℃以上の高温とすると、水の繊維中への浸入が一気に起こるため繊維中に巨大なボイドが生成し、品質の劣化を招く。このため、最初の洗浄浴は、３０℃以下の低温とすることが好ましい。
【００３１】
繊維中に溶媒が残っている場合、繊維が黄色く変色する上に、該繊維を用いた製品の加工や使用に際しての環境安全性も好ましくないので、本発明の繊維に含まれる溶媒量は０．２質量％以下であることが必要であり、好ましくは０．１５質量％以下、より好ましくは０．１質量％以下である。
次いで、洗浄工程を経た繊維を乾燥、熱処理する。乾燥、熱処理の方法は特に限定されないが、例えば、熱ローラー、熱板等を用いる方法などが挙げられる。
【００３２】
本発明の繊維を得るためには、熱処理温度を２６０〜３５０℃の範囲とすることが必要であり、２７０〜３４０℃の範囲とすることがさらに好ましい。該熱処理温度が２６０℃未満の場合には、繊維の結晶化が不十分となり、繊維の収縮が大きくなる。一方、熱処理温度が３５０℃を越える場合は、繊維の結晶化が進みすぎるため、繊維の破断伸度が著しく低下する。熱処理温度を２７０〜３４０℃の範囲とした場合には、繊維の破断強度の向上に寄与できる。
【００３３】
熱処理が施された繊維には、必要に応じて、さらに捲縮加工を加えても良い。さらに捲縮加工後、適当な繊維長に切断し、短繊維として使用しても良いし、マルチフィラメントとして巻き取っても良い。
【実施例】
【００３４】
以下、実施例により本発明をより詳細に説明する。ただし、本発明はこれら実施例により限定されるものではない。
なお、実施例中の「部」および「％」は特に断らない限りすべて質量基準に基づくものであり、量比は特に断らない限り質量比を示す。実施例および比較例における各物性値は下記の方法で測定した。
【００３５】
＜固有粘度（Ｉ．Ｖ．）＞
ポリマーを９７％濃硫酸に溶解し、オストワルド粘度計を用い３０℃で測定した。
【００３６】
＜繊度＞
ＪＩＳ  Ｌ１０１５に基づき、正量繊度のＡ法に準拠した測定を実施し、見掛繊度にて表記した。
【００３７】
＜破断強度、破断伸度＞
ＪＩＳ  Ｌ１０１５に基づき、インストロン社製  型番５５６５を用いて、以下の条件で測定した値を繊維の破断強度、破断伸度とした。
（測定条件）
つかみ間隔    ：２０ｍｍ
初荷重        ：０．０４４ｃＮ（１／２０ｇ）／ｄｔｅｘ
引張速度      ：２０ｍｍ／分
【００３８】
＜明度Ｌ値・色度ａ値ｂ値＞
分光色彩計  ＳＤ７０００（日本電色工業製）を用いて測定した。尚、明度Ｌ値の数字が小さくなるほど濃色化し、ｂ値の数字が（＋方向へ）大きくなるほど黄色への変色度合が高くなる。
【００３９】
＜耐光性＞
ＪＩＳ  Ｌ  ０８４３（光源：キセノン）に準じて測定を行い、ブルースケールを用いて級判定を行った。
【００４０】
［実施例１〜２］
（ポリマーの製造）
乾燥窒素雰囲気下の反応容器に、水分率が１００ｐｐｍ以下のＮ，Ｎ−ジメチルアセトアミド（ＤＭＡｃ）７２１．５質量部を秤量し、このＤＭＡｃ中にメタフェニレンジアミン９７．２質量部（５０．１８モル％）を溶解させ、０℃に冷却した。この冷却したＤＭＡｃ溶液に、さらにイソフタル酸クロライド（以下ＩＰＣと略す）１８１．３質量部（４９．８２モル％）を徐々に攪拌しながら添加し、重合反応を行った。
【００４１】
次に、平均粒径が１０μｍ以下の水酸化カルシウム粉末を６６．６質量部秤量し、重合反応が完了したポリマー溶液に対してゆっくり加え、中和反応を実施した。水酸化カルシウムの投入が完了した後、さらに４０分間攪拌して、透明なポリマー溶液を得た。
得られたポリマー溶液からポリメタフェニレンイソフタルアミドを単離してＩＶを測定したところ、１．６５であった。また、ポリマー溶液中のポリマー濃度は、１７％であった。
【００４２】
（ドープの製造）
得られたポリマー溶液に、Ｐｉｇｍｅｎｔ  Ｂｌｕｅ１５の粉末をポリマー成分の質量に対し０．１８質量％となるよう添加し、さらに白色顔料として酸化チタンをポリマー成分の質量に対し実施例１では０．９６質量％、実施例２では０．５０質量％となるようにそれぞれ添加した後、該ポリマー溶液を十分に撹拌し顔料を均一に分散させた。これを減圧脱泡して紡糸ドープとした。
【００４３】
（紡糸）
上記紡糸ドープを、孔径０．０７ｍｍ、孔数５００の紡糸口金から、浴温度３０℃の凝固浴中に吐出して紡糸した。凝固液の組成は、水／ＤＭＡｃ＝４５／５５（質量部）であり、凝固浴中に糸速７ｍ／分で吐出して紡糸した。
引き続き、温度４０℃の水／ＤＭＡｃ＝４５／５５の組成の可塑延伸浴中にて、３．７倍の延伸倍率で延伸を行った。
延伸後、２０℃の水／ＤＭＡｃ＝７０／３０の浴（浸漬長１．８ｍ）、続いて２０℃の水浴（浸漬長３．６ｍ）で洗浄し、さらに６０℃の温水浴（浸漬長５．４ｍ）に通して十分に洗浄を行った。
洗浄後の繊維について、表面温度２８０℃の熱ローラーにて乾熱処理を施し、メタ型全芳香族ポリアミド繊維をトウの状態でサンプリングし破断強度、破断伸度の測定を行った。
さらに得られたトウ状態の繊維を束ねてクリンパーを通し、捲縮を付与した後、カッターでカットして５１ｍｍの短繊維とすることにより、原綿を得た。得られた原綿をよく開繊し、繊維方向を揃えて測定用のセルへ入れ、分光色彩計ＳＤ７０００（日本電色工業製）を用いて明度・色度の測定を実施した。さらに、ＪＩＳ  Ｌ  ０８４３（光源：キセノン）に準じて耐光性を測定し級判定を行った。これらの結果を表１に示す。
【００４４】
［比較例１］
実施例１で製造したポリマー溶液に、Ｐｉｇｍｅｎｔ  Ｂｌｕｅ１５の粉末をポリマー成分の質量に対し０．１８質量％となるよう添加し、白色顔料や添加剤は添加せずに該ポリマー溶液を十分に撹拌し顔料を均一に分散させた、これを減圧脱泡して紡糸ドープとした以外は実施例１と同様に実施した。これらの結果を表１に示す。
【００４５】
［比較例２］
実施例１で製造したポリマー溶液に、Ｐｉｇｍｅｎｔ  Ｂｌｕｅ１５の粉末をポリマー成分の質量に対し０．１８質量％となるよう添加し、白色顔料は添加せず、耐光安定剤としてベンゾトリアゾール紫外線吸収剤であるチヌビン２３４をポリマー成分の質量に対し３．０質量％となるよう添加し、該ポリマー溶液を十分に撹拌し顔料を均一に分散させた、これを減圧脱泡して紡糸ドープとした以外は実施例１と同様に実施した。これらの結果を表１に示す。
【００４６】
［比較例３］
実施例１で製造したポリマー溶液に、Ｐｉｇｍｅｎｔ  Ｂｌｕｅ１５の粉末をポリマー成分の質量に対し０．７０質量％となるよう添加し、白色顔料や添加剤は添加せずに該ポリマー溶液を十分に撹拌し顔料を均一に分散させた、これを減圧脱泡して紡糸ドープとした以外は実施例１と同様に実施した。これらの結果を表１に示す。
【００４７】
【表１】
2019039097.tif 000002
【００４８】
実施例１、２においては、良好な淡青色を呈する原着メタ型全芳香族ポリアミド繊維が得られ、その耐光性は３級であった。これに対して、繊維中に白色顔料を含まない比較例１の原着メタ型全芳香族ポリアミド繊維は、実施例１、２と同様の淡青色を示したが、その耐光性は２−３級であった。
【００４９】
また、紫外線吸収剤を３．０質量％含有させた比較例２の原着メタ型全芳香族ポリアミド繊維のｂ値は、実施例１、２よりも（＋方向に）４近く大きく、黄色く変色した色相を呈するものであった。さらに、繊維中の顔料量を０．７０質量％とした比較例３においては、目標とする淡青色の色相は得られなかった。
【産業上の利用可能性】
【００５０】
本発明によって、淡色に着色された原着メタ型全芳香族ポリアミド繊維において、防護衣料等の使用に耐えうるレベルの耐光性を有する繊維素材を得ることができ、特に耐熱性、防炎性、耐炎性が重視される防護衣料等の用途へ好適に使用できる。